(57)【要約】【課題】紫外線吸収剤を含む粘着剤が、銅メッシュと接して積層されていても黄変しないＰＤＰ用光学フィルタを得る。【解決手段】本発明の光学フィルタは、透明基体３、銅メッシュ４およびメッシュ粘着層５がこの順で積層されたプラズマディスプレイ用光学フィルタであって、前記メッシュ粘着層５は前記銅メッシュ４と直接接して積層された層であり、前記メッシュ粘着層５は色調補正色素および近赤外線吸収色素から選ばれる１種以上の色素と、紫外線吸収剤と、粘着剤とが含有され、前記紫外線吸収剤がトリアジン化合物であるプラズマディスプレイ用光学フィルタである。【選択図】図１
2010287310.tif 000002
【特許請求の範囲】
【請求項１】
透明基体、銅メッシュおよびメッシュ粘着層がこの順で積層されたプラズマディスプレイ用光学フィルタであって、前記メッシュ粘着層は前記銅メッシュと直接接して積層された層であり、前記メッシュ粘着層は色調補正色素および近赤外線吸収色素から選ばれる１種以上の色素と、紫外線吸収剤と、粘着剤とが含有され、前記紫外線吸収剤が式（１）で表されるトリアジン化合物であることを特徴とするプラズマディスプレイ用光学フィルタ。
【化１】
2010287310.tif 000019
［式中、Ｒ１は水素原子、塩素原子、フッ素原子、臭素原子、シアノ基、ベンジル基、炭素数１〜１２のアルキル基、１以上の水素原子がフッ素原子、臭素原子または塩素原子で置換された炭素数１〜１２のアルキル基、フェニル基、１以上の水素原子がフッ素原子、臭素原子または塩素原子で置換されたフェニル基、炭素数１〜１２のアルコキシル基、１以上の水素原子がフッ素原子、臭素原子または塩素原子で置換された炭素数１〜１２のアルコキシル基、−ＣＯ−Ｒａ（ただし、Ｒａは炭素数１〜８のアルキル基、フェニル基、ベンジル基、シクロヘキシル基、シクロヘキシルメチル基、１−ナフチル基または２−ナフチル基のいずれかである。）、−Ｏ−ＣＨ（Ｒｂ）−ＣＯ−Ｏ−Ｒｃ（ただしＲｂは、炭素数１〜１２のアルキル基、Ｒｃは炭素数１〜２０のアルキル基）、−Ｓ−Ｒｄ（ただし、Ｒｄは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、基中の水素原子が炭素数１〜１０のアルキル基および炭素数１〜１０のアルコキシル基のいずれかに置換されているフェニル基。）のいずれかである。
Ｒ２〜Ｒ１２は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基１以上の水素原子がフッ素原子、臭素原子または塩素原子に置換されているアルコキシル基、−ＣＯ−Ｒｅ（ただし、Ｒｅは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｇ（ただし、Ｒｇは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基、または１以上の水素原子が炭素数１〜１０のアルキル基および炭素数１〜１０のアルコキシル基のいずれかに置換されているフェニル基。）のいずれかである。
ａ、ｂはそれぞれ独立に、０〜３の整数である。］
【請求項２】
前記メッシュ粘着層には、色調補正色素および近赤外線吸収色素が含有される請求項１に記載のプラズマディスプレイ用光学フィルタ。
【請求項３】
前記粘着剤層には、近赤外線吸収色素として、少なくともフタロシアニン系色素が含まれる請求項１または２に記載のプラズマディスプレイ用光学フィルタ。
【請求項４】
前記粘着剤層には、色調補正色素として、少なくともテトラアザポルフィリン系色素が含まれる請求項１、２または３に記載のプラズマディスプレイ用光学フィルタ。
【請求項５】
透明基板の一方の面の表面に、請求項１〜４に記載のプラズマディスプレイ用光学フィルタを有することを特徴とするプラズマディスプレイ用保護板。
【請求項６】
前記プラズマディスプレイ用光学フィルタの前記透明基体側表面と、前記透明基板の一方の面の表面とが接着層を介して対向するように積層され、前記メッシュ粘着層表面にさらに保護フィルムを有する請求項５に記載のプラズマディスプレイ用保護板。
【請求項７】
前記プラズマディスプレイ用光学フィルタの前記メッシュ粘着層表面と、前記透明基板の一方の面の表面とが接して積層された請求項５に記載のプラズマディスプレイ用保護板。
【請求項８】
前記透明基板がガラス板である請求項５、６または７に記載のプラズマディスプレイ用保護板。
【発明の詳細な説明】
【技術分野】
【０００１】
本発明は、プラズマディスプレイパネル（以下「ＰＤＰ」という。）に用いられる光学フィルタに関する。
【背景技術】
【０００２】
従来、ＰＤＰには、ＰＤＰから放出される電磁波、赤外線等を遮蔽すること、外光の反射を防止すること、ＰＤＰの発色を所望の色に変換すること等を目的として、ＰＤＰの前面に配置されるフィルタが必要とされてきた。この光学フィルタは、一般に、ガラス等の透明基板の前後に赤外線吸収フィルム、電磁波遮蔽用の導電性膜、反射防止フィルム等を積層したものである。
【０００３】
ＰＤＰ用光学フィルタにおいては、積層する層数が少なければ少ないほど、製造を簡便にでき、さらに低コストで製造できることから、できるだけ少ない層に機能を集約することが望まれていた。しかし、少ない層に機能を集約させるために、１つの層にいくつかの機能を集約させようとした場合、例えば、複数種類の色素相互の作用、色素と金属メッシュの相互作用、色素とバインダ樹脂の相互作用など、機能を付与する物質同士の相互作用で当該機能の劣化が発生したり、機能物質の変質などによりＰＤＰ用光学フィルタが着色する問題があった。
【０００４】
電磁波遮蔽用の導電性膜としては、例えば、金属メッシュが用いられ、特に銅箔に網目状のパターンを形成した銅メッシュが広く用いられている。この銅メッシュを、透明基板、反射防止フィルム、赤外線吸収フィルムなどの被着体に貼着する際には粘着剤が使用されており、通常、その粘着剤には色調を補正するための色調補正色素が添加されている（例えば、特許文献１、２参照）。
【０００５】
また、ＰＤＰを形成する層状の材料を貼り合わせる感圧接着剤組成物として、感圧接着性重合体、近赤外線吸収色素、紫外線吸収剤および／またはヒンダードアミン系光安定剤を含むものは知られている（例えば、特許文献３参照）。前記の構成とすることにより、紫外線による近赤外線吸収色素の劣化を少なくできる。
【０００６】
【特許文献１】特開２００３−２８３１８２号公報
【特許文献２】国際公開第２００６／０７７９６０号パンフレット
【特許文献３】特開２００４−１８２９３６号公報
【発明の開示】
【発明が解決しようとする課題】
【０００７】
銅メッシュに接触して積層された粘着剤に色素を含ませる場合において、色素の紫外線による劣化を防ぐための紫外線吸収機能を前記粘着剤の層に持たせることが望まれていた。しかし、従来のＰＤＰ用光学フィルタに用いられていた紫外線吸収剤（例えば、特許文献３に記載のトリアゾール系化合物）を用いて、紫外線吸収剤を含む接着剤組成物と銅メッシュとが接触して積層されたＰＤＰ用光学フィルタを作製した場合、接着剤組成物が黄変する問題があった。これは、紫外線吸収剤と銅メッシュとの相互作用によるものと考えられる。したがって、銅メッシュと接触して積層された粘着剤の層に色素を含ませる場合、紫外線吸収剤を含む別の層を設けることにより色素の紫外線による劣化を防ぐ必要があった。
【０００８】
本発明は、前記事情に鑑みてなされたものであり、銅メッシュと接触して積層された、色素を含むメッシュ粘着層において色素の紫外線による劣化が少なく、かつ耐光性試験や耐湿性試験後においてもメッシュ粘着層の黄変が防止されたＰＤＰ用光学フィルタを提供することを目的とする。
【課題を解決するための手段】
【０００９】
本発明は、透明基体、銅メッシュおよびメッシュ粘着層がこの順で積層されたＰＤＰ用光学フィルタであって、前記メッシュ粘着層は色調補正色素および近赤外線吸収色素から選ばれる１種以上の色素と、紫外線吸収剤とを含有し、前記紫外線吸収剤が式（１）で表されるトリアジン化合物であることを特徴とするＰＤＰ用光学フィルタを提供する。
【００１０】
【化１】
2010287310.tif 000003
【００１１】
［式中、Ｒ１は水素原子、塩素原子、フッ素原子、臭素原子、シアノ基、ベンジル基、炭素数１〜１２のアルキル基、１以上の水素原子がフッ素原子、臭素原子または塩素原子で置換された炭素数１〜１２のアルキル基、フェニル基、１以上の水素原子がフッ素原子、臭素原子または塩素原子で置換されたフェニル基、炭素数１〜１２のアルコキシル基、１以上の水素原子がフッ素原子、臭素原子または塩素原子で置換された炭素数１〜１２のアルコキシル基、−ＣＯ−Ｒａ（ただし、Ｒａは炭素数１〜８のアルキル基、フェニル基、ベンジル基、シクロヘキシル基、シクロヘキシルメチル基、１−ナフチル基または２−ナフチル基のいずれかである。）、−Ｏ−ＣＨ（Ｒｂ）−ＣＯ−Ｏ−Ｒｃ（ただしＲｂは、炭素数１〜１２のアルキル基、Ｒｃは炭素数１〜２０のアルキル基）、−Ｓ−Ｒｄ（ただし、Ｒｄは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、基中の水素原子が炭素数１〜１０のアルキル基および炭素数１〜１０のアルコキシル基のいずれかに置換されているフェニル基。）のいずれかである。
Ｒ２〜Ｒ１２は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基１以上の水素原子がフッ素原子、臭素原子または塩素原子に置換されているアルコキシル基、−ＣＯ−Ｒｅ（ただし、Ｒｅは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｇ（ただし、Ｒｇは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基、または１以上の水素原子が炭素数１〜１０のアルキル基および炭素数１〜１０のアルコキシル基のいずれかに置換されているフェニル基。）のいずれかである。
ａ、ｂはそれぞれ独立に、０〜３の整数である。］
【発明の効果】
【００１２】
本発明のＰＤＰ用光学フィルタは、特定の構造を有する紫外線吸収剤を採用しているため、銅メッシュと接するメッシュ粘着層に紫外線吸収機能が付与され、かつメッシュ粘着層が黄変することがない。また紫外線吸収剤が含まれることでメッシュ粘着層中に含まれる色素の劣化が抑えられる。本発明のＰＤＰ用光学フィルタにおけるメッシュ粘着層中に、近赤外線吸収色素および色調補正色素の両方を含ませた場合、銅メッシュと前記メッシュ粘着層のみで、電磁波遮蔽機能、近赤外線吸収機能、色調補正機能をあわせ持ち、かつ近赤外線吸収色素および色調補正色素の耐久性に優れ、かつメッシュ粘着層の黄変がほとんどないＰＤＰ用光学フィルタを得ることができる。その結果、ＰＤＰ用保護板における部材点数を少なくすることができるため製造を簡便にでき、さらに製造コストを低減することができる。
【発明を実施するための最良の形態】
【００１３】
（透明基体）
本発明における透明基体は、透明性を有する基体である。透明基体を構成する材料としては、例えば、ガラスおよび樹脂が挙げられる。樹脂としては具体的に、ポリエチレンテレフタレート（ＰＥＴ）、ポリブチレンテレフタレートなどのポリエステル、ポリメチルメタクリレート（ＰＭＭＡ）などのポリアクリレート、ポリカーボネート（ＰＣ）、ポリスチレン、トリアセテート、ポリビニルアルコール、ポリ塩化ビニル、ポリ塩化ビニリデン、ポリエチレン、エチレン−酢酸ビニル共重合体、ポリビニルブチラール、金属イオン架橋エチレンメタクリル酸共重合体、ポリウレタン、セロファンなどが挙げられる。上記の材料の中でも、ＰＥＴ、ＰＣ、ＰＭＭＡが好ましい。
【００１４】
（銅メッシュ）
本発明における銅メッシュは、銅箔などの銅薄膜を周知のフォトリソグラフィ法などを用いパターン状にエッチングしてメッシュパターンを形成したものが好ましい。この銅メッシュは高い導電性を有することから、電磁波遮蔽層としての機能を発揮することができる。すなわち、ＰＤＰ本体から放射される電磁波を遮蔽することができる。銅メッシュにおけるメッシュパターンにおける開口率は約６０〜９０％程度として透光性が確保されていることが好ましい。メッシュの好ましい寸法は、メッシュ幅６〜３０μｍ、メッシュピッチ１００〜５００μｍ、メッシュ厚さ６〜２５μｍである。
【００１５】
銅メッシュと透明基体とは、直接接して積層されていてもよいが、接着剤を介して積層されることが好ましい。このとき、透明基体の屈折率と該接着剤の屈折率との差は小さければ小さいほど好ましい。前記屈折率の差は、０．１５以下であることが好ましく、０．１以下であることがより好ましい。
【００１６】
（メッシュ粘着層）
本発明におけるメッシュ粘着層は、銅メッシュと直接接触して積層されており、色調補正色素および近赤外線吸収色素から選ばれる１種以上の色素と、紫外線吸収剤と、粘着剤とを含有するものである。
【００１７】
メッシュ粘着層には、粘着剤、色調補正色素および近赤外線吸収色素以外に他の成分を含有してもよい。他の成分としては、例えば、光安定剤、熱安定剤などが挙げられる。
【００１８】
＜粘着剤＞
本発明における粘着剤としては、アクリル系粘着剤、シリコーン系粘着剤、ブタジエン系粘着剤、ウレタン系粘着剤等が挙げられ、アクリル系粘着剤が好ましい。
【００１９】
アクリル系粘着剤は、アクリル系単量体単位を主成分として含む重合体である。アクリル系単量体としては、（メタ）アクリル酸、イタコン酸、（無水）マレイン酸、（無水）フマル酸、クロトン酸、これらのアルキルエステルが挙げられる。ここで、「（メタ）アクリル酸」は、アクリル酸およびメタクリル酸を総称するものとして使用する。（メタ）アクリレートも同様である。
【００２０】
アクリル系単量体の中でも、（メタ）アクリル酸またはそのアルキルエステルを主成分とすることが好ましい。ここで、主成分とするとは、（メタ）アクリル酸またはそのアルキルエステルが、アクリル系粘着剤全量に対して９５質量％以上含むことを意味する。より好ましくは、９８質量％以上であり、さらに好ましくは９９質量％以上である。（メタ）アクリル酸のアルキルエステルとしては、メチル（メタ）アクリレート、エチル（メタ）アクリレート、プロピル（メタ）アクリレート、ｎ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、イソノニル（メタ）アクリレート、ｎ−デシル（メタ）アクリレート、イソデシル（メタ）アクリレートなどが挙げられる。
【００２１】
また、粘着剤の凝集力を高めるためには、架橋点となりうる官能基（例えば、ヒドロキシ基、グリシジル基等）を有する単量体を使用することが好ましい。架橋点となりうる官能基を有する単量体としては、例えば、ヒドロキシエチルアクリレート、ヒドロキシエチルメタクリレート、グリシジルアクリレート、グリシジルメタクリレートなどが挙げられる。
【００２２】
そして、このような架橋点を有する単量体を使用する場合には架橋剤を添加することが好ましい。架橋剤を架橋点に反応させてポリマーを架橋させることにより凝集力を確保することができる。架橋剤としては、メラミン樹脂、尿素樹脂、エポキシ樹脂、金属酸化物、金属塩、金属水酸化物、金属キレート、ポリイソシアネート、カルボキシ基含有ポリマー、酸無水物、ポリアミンなどが挙げられ、架橋点となりうる官能基の種類に応じて適宜選択される。
【００２３】
また、アクリル系粘着剤は、酸価が７ｍｇＫＯＨ／ｇ以下であることが好ましい。なお、酸価が０ｍｇＫＯＨ／ｇであってもよい。好ましい酸価は、０〜４ｍｇＫＯＨ／ｇである。アクリル系粘着剤の酸価が７ｍｇＫＯＨ／ｇ以下であることにより、耐湿試験後の変色を抑えることができる。ここでいう酸価とは、指示薬としてフェノールフタレインを用いたアルコール性水酸化カリウム（ＫＯＨ）の滴定により求められる値であり、具体的には後述する実施例に記載の方法により求められる値である。
【００２４】
アクリル系粘着剤の酸価を７ｍｇＫＯＨ／ｇ以下にするには、アクリル系単量体を重合する際に酸価が前記範囲になるようにアクリル酸の共重合量を調整すればよい。酸価が７ｍｇＫＯＨ／ｇ以下のアクリル系粘着剤は市販されているので、その中から適宜選択して用いることができる。例えば、商品名：「ＮＣＫ１０１」東洋インキ社製（酸価＝０ｍｇＫＯＨ／ｇ）、商品名：「ＥＸＫ０４−４８８」東洋インキ社製（酸価：６．２ｍｇＫＯＨ／ｇ）などが挙げられる。
【００２５】
本発明におけるアクリル系粘着剤のガラス転移温度（Ｔｇ）は、−４０〜４０℃であることが好ましく、より好ましくは−３０〜１０℃である。
【００２６】
＜色調補正色素＞
本発明における色調補正色素は、可視光の特定波長域の一部を吸収し、透過可視光の色調を改善するものである。色調補正色素としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系などの周知の有機顔料および有機染料、無機顔料が挙げられる。
【００２７】
色調補正色素の中でも、耐候性が良好であるとともにバインダ樹脂との相溶性または分散性が良好な色素、例えばアンスラキノン系色素、キノフタロン系色素およびテトラアザポルフィリン系色素から選ばれる１種、または２種以上を適宜組み合わせて用いことが好ましい。アンスラキノン系色素およびテトラアザポルフィリン系色素から選ばれる１種、または２種以上を適宜組み合わせて用いことがより好ましい。
【００２８】
「アンスラキノン系色素」
アンスラキノン系色素としては、例えば式（２）、式（３）で表される化合物が好ましく挙げられる。
【００２９】
【化２】
2010287310.tif 000004
【００３０】
式中、Ｒ１３〜Ｒ２０は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基、１以上の水素原子がフッ素原子、臭素原子または塩素原子に置換されている炭素数１〜１２のアルコキシル基、−ＣＯ−Ｒｈ（ただし、Ｒｈは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｉ（ただし、Ｒｉは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基。）のいずれかである。
【００３１】
【化３】
2010287310.tif 000005
【００３２】
［式中、Ｒ２１〜Ｒ３４は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基、１以上の水素原子がフッ素原子、臭素原子または塩素原子に置換されているアルコキシル基、−ＣＯ−Ｒｊ（ただし、Ｒｊは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｋ（ただし、Ｒｋは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、１以上の水素原子が炭素数１〜１０のアルキル基および炭素数１〜１０のアルコキシル基のいずれかに置換されているフェニル基。）のいずれかである。］
【００３３】
式（１）で表されるアンスラキノン系色素として、例えば、日本化薬社製商品名「カヤセットＶｉｏｌｅｔ  Ａ−Ｒ」、「カヤセットＢｌｕｅ  Ｎ」、「カヤセットＢｌｕｅ  ＦＲ」、「カヤセットＧｒｅｅｎ  Ａ−Ｂ」などが挙げられる。
【００３４】
「テトラアザポルフィリン系色素」
また、テトラアザポルフィリン系色素としては式（４）で表される構造を有することが好ましい。
【００３５】
【化４】
2010287310.tif 000006
【００３６】
式中、Ｒ３５〜Ｒ４２は、それぞれ独立に水素原子、塩素原子、フッ素原子、臭素原子、シアノ基、ベンジル基、１以上の水素原子がフッ素原子、臭素原子または塩素原子に置換されているベンジル基、フェニル基、１以上の水素原子がフッ素原子、臭素原子または塩素原子に置換されているフェニル基、炭素数１〜１０のアルキル基、１以上の水素原子がフッ素原子、臭素原子または塩素原子に置換されている炭素数１〜１０のアルキル基、炭素数１〜１０のアルコキシル基または１以上の水素原子がフッ素原子、臭素原子または塩素原子に置換されている炭素数１〜１０のアルコキシル基のいずれかである。
Ｍは、Ｃｕ、Ｎｉ、Ｚｎ、Ｐｄ、Ｐｔ、ＶＯ、ＣｏおよびＭｇのいずれかである。
【００３７】
式（３）で表されるテトラアザポルフィリン系色素としては、例えば、山田化学社製商品名「ＴＡＰ−２」「ＴＡＰ−１８」「ＴＡＰ−４５」などが挙げられる。
【００３８】
色調補正色素としては、ヒドロキシ基（−ＯＨ）およびアミノ基（−ＮＨ２）を有さない色素を使用することが好ましい。本発明におけるメッシュ粘着層中の色素は、実質的にヒドロキシ基（−ＯＨ）およびアミノ基（−ＮＨ２）を有さない色素のみを含むことが好ましい。実質的に、ヒドロキシ基およびアミノ基を有さない色素のみを含むとは、ヒドロキシ基およびアミノ基を有さない色素が、本発明の粘着剤組成物中の色素全量に対して、９５質量％以上含むことを意味する。より好ましくは、９８質量％以上であり、さらに好ましくは９９質量％以上である。ヒドロキシ基およびアミノ基を有さない色素を用いることで、色素を含む粘着剤組成物の湿気による劣化を抑えることができる。すなわち、耐湿性試験後の前記粘着剤組成物の変色や退色を防止することができる。
【００３９】
ＰＤＰは機種により、可視光の発光の強度や波長分布が異なる。したがって、本発明のＰＤＰ用光学フィルタに用いる色調補正色素は、ＰＤＰの機種によって用いる色調補正色素の種類や組み合わせは変更される。中でも、テトラアザポルフィリン系色素は、ＰＤＰが発する波長５９０ｎｍ付近のオレンジ色の不要光を効率的に吸収できるため好ましく使用できる。また、耐久性の観点からは、アンスラキノン系色素が好ましい。テトラアザポルフィリン系色素およびアンスラキノン系色素を組み合わせて用いることがより好ましい。
【００４０】
＜近赤外線吸収色素＞
本発明における近赤外線吸収色素としては、例えば、ポリメチン系色素、フタロシアニン系色素、ナフタロシアニン系色素、金属錯体系色素、アミニウム系色素、イモニウム系色素、ジイモニウム系色素、アンスラキノン系色素、ジチオール金属錯体系色素、ナフトキノン系色素、インドールフェノール系色素、アゾ系色素、トリアリルメタン系色素、酸化タングステン系色素などが挙げられる。熱線吸収や電子機器のノイズ防止の用途には、最大吸収波長が７５０〜１１００ｎｍである近赤外線吸収色素が好ましく、ジチオール金属錯体系色素、アミニウム系色素、フタロシアニン系色素、ナフタロシアニン系色素、ジイモニウム系色素、酸化タングステン系色素が特に好ましい。
【００４１】
ＰＤＰは機種によって、ＰＤＰが発する近赤外線の強さや波長分布が異なる。したがって、本発明のＰＤＰ用保護板を装着するＰＤＰの機種によって、使用する近赤外線吸収色素は適宜変更される。近赤外線吸収色素は１種類としてもよいし、２種以上を混合して用いてもよい。近赤外線吸収色素の耐久性の観点から、１種類のみまたは２種以上のフタロシアニン系色素を組み合わせて用いることが好ましい。また、耐久性の観点に加えＰＤＰから発生される近赤外線を充分にかつ効率的に吸収できることから、２種以上のフタロシアニン系色素を組み合わせて用いることがより好ましい。また、ジイモニウム系色素もＰＤＰの発する近赤外線を効率的に吸収できることから好ましい。
【００４２】
「ジイモニウム系色素」
ジイモニウム系色素は、下記一般式（４）で表される化合物である。
【００４３】
【化５】
2010287310.tif 000007
【００４４】
［式中、Ｒ３６〜Ｒ４３は、それぞれ独立に水素原子、アルキル基、置換基を有するアルキル基、アルケニル基、置換基を有するアルケニル基、アリール基、置換基を有するアリール基、アルキニル基または置換基を有するアルキニル基を表し、Ｚ−は陰イオンを表す］
【００４５】
Ｒ３６〜Ｒ４３において、アルキル基としては、例えば、メチル基、エチル基、ｎ−プロピル基、イソプロピル基、ｎ−ブチル基、第二ブチル基、イソブチル基、第三ブチル基、ｎ−ペンチル基、第三ペンチル基、ｎ−ヘキシル基、ｎ−オクチル基、または第三オクチル基等が挙げられる。該アルキル基はアルコキシカルボニル基、ヒドロキシル基、スルホ基、またはカルボキシル基等の置換基を有してもよい。
【００４６】
アルケニル基としては、例えば、ビニル基、プロペニル基、ブテニル基、ペンテニル基、ヘキセニル基、ヘプテニル基、またはオクテニル基等を示す。該アルケニル基は、ヒドロキシル基、カルボキシ基等の置換基を有してもよい。
【００４７】
アリール基としては、例えば、ベンジル基、ｐ−クロロベンジル基、ｐ−メチルベンジル基、２−フェニルメチル基、２−フェニルプロピル基、３−フェニルプロピル基、α−ナフチルメチル基、またはβ−ナフチルエチル基等を示す。該アリール基は、ヒドロキシル基、カルボキシ基等の置換基を有してもよい。
【００４８】
アルキニル基としては、例えば、プロピニル基、ブチニル基、２−クロロブチニル基、ペンチニル基、またはヘキシニル基等を示す。該アルキニル基は、ヒドロキシル基、カルボキシ基等の置換基を有してもよい。
【００４９】
Ｚ−は、塩素イオン、臭素イオン、ヨウ素イオン、過塩素酸イオン、過ヨウ素酸イオン、硝酸イオン、ベンゼンスルホン酸イオン、Ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン、（ＲｆＳＯ２）２Ｎ−または（ＲｆＳＯ２）３Ｃ−［Ｒｆは炭素数１〜４のフルオロアルキル基を表す］等の陰イオンを表す。
【００５０】
これらの陰イオンのうち、過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン、（ＲｆＳＯ２）２Ｎ−、（ＲｆＳＯ２）３Ｃ−等が好ましく、特に（ＲｆＳＯ２）２Ｎ−、（ＲｆＳＯ２）３Ｃ−が熱安定性に最も優れるため好ましい。
【００５１】
本発明において、ジイモニウム系色素としては、特に、上記測定方法により測定される１０００ｎｍ付近のモル吸光係数εが約０．８×１０４〜１．０×１０６であることが好ましい。
【００５２】
ジイモニウム系色素を粘着剤に含有させる場合、ジイモニウム系色素の含有量は、粘着剤１００質量部に対し、０．１〜２０．０質量部が好ましく、１．０〜１５．０質量部がより好ましい。ジイモニウム系色素の含有量が０．１質量部以上であれば、色素による機能を充分に発揮することができ、２０．０質量部以下とすることで、粘着剤組成物の耐久性をより高くすることができる。ジイモニウム系色素の含有量は、得ようとする光学フィルタに望まれる近赤外線吸収能、使用するジイモニウム系色素の吸光係数等を考慮して適宜決定すればよい。
【００５３】
「フタロシアニン系色素」
フタロシアニン系色素としては、フタロシアニン骨格（下記化学式（５）参照）を有する化合物であれば特に制限されない。フタロシアニン系色素の中でも、粘着剤組成物の近赤外線吸収性が高くなることから、８００〜１１００ｎｍに極大吸収波長を有する近赤外線吸収色素であることが好ましい。８００〜１１００ｎｍに極大吸収波長を有するフタロシアニン系色素としては、例えば、日本触媒社製、商品名「イーエクスカラーＩＲ−１２」、商品名「イーエクスカラーＩＲ−１４」、商品名「ＴＸ−ＥＸ−９０６Ｂ」、商品名「ＴＸ−ＥＸ−９１０Ｂ」）などの市販品が挙げられる。
【００５４】
【化６】
2010287310.tif 000008
【００５５】
フタロシアニン系色素の含有量は、アクリル系粘着剤１００質量部に対し、０．１〜２０質量部が好ましく、０．３〜１０質量部がより好ましい。フタロシアニン系色素の含有量が０．１質量部以上であれば、色素による機能を充分に発揮することができ、２０質量部以下とすることで、粘着剤組成物の耐久性をより高くすることができる。フタロシアニン系色素の含有量は、得ようとする光学フィルタに望まれる近赤外線吸収能、使用するフタロシアニン系色素の吸光係数等を考慮して適宜決定すればよい。
【００５６】
「ジチオール金属錯体系色素」
ジチオール金属錯体系色素とは、金属原子にジチオールが、チオール基を構成する硫黄原子を介して配位した化合物であり、例えば、市販品として、住友精化社製、商品名「ＥＳＴ−３」（ジチオール銅錯体、ビス（４−ピペリジルスルホニル−１，２−ベンゼンジチオラート−Ｓ，Ｓ’）銅−テトラ−ｎブチルアンモニウム）、商品名「ＥＳＴ−５」（ジチオール銅錯体、ビス（４−モルフォリノスルフォニル−１，２−ジチオフェノレート）銅−テトラ−ｎ−ブチルアンモニウム）、商品名「ＥＳＴ−５Ｎｉ」（ジチオールニッケル錯体、ビス（４−モルフォリノスルフォニル−１，２−ジチオフェノレート）ニッケル−テトラ−ｎ−ブチルアンモニウム）、和光純薬社製、ビス（ジブチルジチオカルバミン酸）ニッケル（II）などが挙げられる。ジチオール錯体の中でも、耐久性がより高くなることから、ジチオール銅錯体およびジチオールＮｉ錯体が好ましい。
【００５７】
ジチオール金属錯体系色素の含有量は、アクリル系粘着剤１００質量部に対し、０．００１〜１０質量部が好ましく、０．０１〜２質量部がより好ましい。ジチオール錯体の含有量が０．００１質量部以上であれば、耐久性を確実に確保することができ、１０質量部以下とすることで、光学フィルタとしての他の物性を確保することができる。
【００５８】
「酸化タングステン系色素」
酸化タングステン系色素は、ＷｒＯｓ（ただし、２．２≦ｓ／ｒ≦２．９９９である。）で表される酸化タングステン微粒子、またはＡｔＷｕＯｖ（ただし、ＡはＨ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される元素、０.００１≦ｔ／ｕ≦１．１、２.２≦ｖ／ｕ≦３.０である。）で表される複合タングステン酸化物微粒子であることが好ましい。
【００５９】
＜紫外線吸収剤＞
本発明における紫外線吸収剤は、式（１）で表されるトリアジン化合物である。
【００６０】
【化７】
2010287310.tif 000009
【００６１】
［式中、Ｒ１は水素原子、塩素原子、フッ素原子、臭素原子、シアノ基、ベンジル基、炭素数１〜１２のアルキル基、１以上の水素原子がフッ素原子、臭素原子または塩素原子で置換された炭素数１〜１２のアルキル基、フェニル基、１以上の水素原子がフッ素原子、臭素原子または塩素原子で置換されたフェニル基、炭素数１〜１２のアルコキシル基、１以上の水素原子がフッ素原子、臭素原子または塩素原子で置換された炭素数１〜１２のアルコキシル基、−ＣＯ−Ｒａ（ただし、Ｒａは炭素数１〜８のアルキル基、フェニル基、ベンジル基、シクロヘキシル基、シクロヘキシルメチル基、１−ナフチル基または２−ナフチル基のいずれかである。）、−Ｏ−ＣＨ（Ｒｂ）−ＣＯ−Ｏ−Ｒｃ（ただしＲｂは、炭素数１〜１２のアルキル基、Ｒｃは炭素数１〜２０のアルキル基）、−Ｓ−Ｒｄ（ただし、Ｒｄは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基または、基中の水素原子が炭素数１〜１０のアルキル基および炭素数１〜１０のアルコキシル基のいずれかに置換されているフェニル基。）のいずれかである。
Ｒ２〜Ｒ１２は、それぞれ独立に水素原子、塩素原子、フッ素原子、臭素原子、シアノ基、ベンジル基、炭素数１〜１２のアルキル基、１以上の水素原子がフッ素原子、臭素原子または塩素原子に置換されている炭素数１〜１２のアルキル基、フェニル基、１以上の水素原子がフッ素原子、臭素原子または塩素原子に置換されているフェニル基、炭素数１〜１２のアルコキシル基、１以上の水素原子がフッ素原子、臭素原子または塩素原子に置換されているアルコキシル基、−ＣＯ−Ｒｅ（ただし、Ｒｅは炭素数１〜８のアルキル基、フェニル基、ベンジル基、シクロヘキシル基、シクロヘキシルメチル基、１−ナフチル基または２−ナフチル基のいずれかである。）、−Ｓ−Ｒｇ（ただし、Ｒｇは炭素数１〜８のアルキル基、フェニル基、ベンジル基、シクロヘキシル基、シクロヘキシルメチル基、１−ナフチル基または２−ナフチル基のいずれかである。）または−ＮＨ−Ｐｈ（ただし、Ｐｈは、フェニル基、または１以上の水素原子が炭素数１〜１０のアルキル基および炭素数１〜１０のアルコキシル基のいずれかに置換されているフェニル基。）のいずれかである。
ａ、ｂはそれぞれ独立に、０〜３の整数である。］
【００６２】
紫外線吸収剤として、式（１）で表されるトリアジン化合物を用いることにより、メッシュ粘着層が耐光性試験や耐湿性試験後であっても、黄変することのない、耐久性に優れたメッシュ粘着層とすることができる。式（１）のトリアジン化合物においては、−ＯＨを１つのみ有することが重要である。−ＯＨを１つのみ有することにより、式（１）のトリアジン化合物は粘着剤に溶解した金属イオンとの錯体形成が生じ難くなることから、メッシュ粘着層の黄変を防ぐことができると考えられる。式（１）で表されるトリアジン化合物のうち、Ｒ１が−Ｏ−ＣＨ（Ｒｂ）−ＣＯ−Ｏ−Ｒｃであることが好ましく、前記式のＲｂの炭素数は１〜６であることが好ましく、Ｒｃの炭素数は６〜１８であることがより好ましい。Ｒ１が前記式の基であることで、トリアジン化合物の有機溶剤への溶解性が良好になるため好ましい。またＲｃの炭素数が前記範囲であることで、有機溶剤への溶解性がさらに良好になるため好ましい。
【００６３】
Ｒ２〜Ｒ１２は、それぞれ独立に水素原子および炭素数１〜４のアルキル基のいずれかであると、有機溶剤への溶解性が良好になるため好ましい。
ａ、ｂはそれぞれ独立に、１または２であることが好ましい。
【００６４】
本発明において、トリアジン化合物が含まれるメッシュ粘着層は、通常粘着剤および紫外線吸収剤を有機溶剤に溶解させた溶液を塗布、乾燥して作製される。したがって、紫外線吸収剤は使用する有機溶剤への溶解性が優れることが好ましい。中でも一般的な有機溶剤である、メチルエチルケトン（ＭＥＫ）に対する溶解度が５％以上が好ましく、１０〜８０％がより好ましい。
【００６５】
式（１）で表されるトリアジン化合物の含有量は、粘着剤１００質量部に対し、１〜４０質量部が好ましく、２〜２０質量部がより好ましい。紫外線吸収剤の含有量が１質量部以上であれば、紫外線吸収の機能を充分に発揮することができ、４０質量部以下とすることで、メッシュ粘着層の耐久性をより高くすることができる。紫外線吸収剤の含有量は、得ようとするメッシュ粘着層に含まれる色調補正色素や近赤外線吸収色素の含有量などを考慮して適宜決定すればよい。得られるメッシュ粘着層の３８０ｎｍの光の透過率が１０％以下となるように、トリアジン化合物の量は決定されることが好ましい。紫外線の透過率は低ければ低いほどよいが、メッシュ粘着層の３８０ｎｍの光の透過率の下限は、通常低くても０．０１％である。
【００６６】
（光学フィルタ）
図１に、本発明の１実施形態の光学フィルタの断面図を示す。本実施形態の光学フィルタは、透明基体３の一方の表面に銅メッシュ４が積層されている。透明基体３と銅メッシュ４との間には、透明基体３と銅メッシュ４を接着するための接着層が形成されていてもよい。そして銅メッシュ４の透明基体３とは反対側の面にメッシュ粘着層５が積層される。メッシュ粘着層５は、銅メッシュ４の表面だけでなく銅メッシュの無い部分、すなわち銅メッシュで被覆されていない透明基体３の表面または、前記接着層の表面も被覆するように積層される。
【００６７】
メッシュ粘着層５の銅メッシュ４と反対側の面には、反射防止機能を有する保護フィルムや、ＰＤＰを保護するための高い剛性を有する透明な基板がさらに積層されることが好ましい。
【００６８】
（ＰＤＰ用保護板）
本発明のＰＤＰ用保護板は、透明基板の一方の表面に本発明のＰＤＰ用光学フィルタを有するものである。
【００６９】
透明基板は、透明性を有しつつ、高い剛性を有する基板である。高い剛性を有することでＰＤＰを衝撃から保護できる。透明基板を構成する材料としては、例えば、ガラスおよび樹脂が挙げられる。樹脂としては具体的に、ポリエチレンテレフタレート（ＰＥＴ）、ポリブチレンテレフタレートなどのポリエステル、ポリメチルメタクリレート（ＰＭＭＡ）などのポリアクリレート、ポリカーボネート（ＰＣ）、ポリスチレン、トリアセテート、ポリビニルアルコール、ポリ塩化ビニル、ポリ塩化ビニリデン、ポリエチレン、エチレン−酢酸ビニル共重合体、ポリビニルブチラール、金属イオン架橋エチレンメタクリル酸共重合体、ポリウレタン、セロファンなどが挙げられる。上記の材料の中でも、ガラス、ＰＥＴ、ＰＣ、ＰＭＭＡが好ましく、ガラスが特に好ましい。
【００７０】
透明基板の厚さは、１〜１０ｍｍが好ましく、１．５〜５ｍｍがより好ましい。１ｍｍ以上であることによりＰＤＰを衝撃から充分に保護することができるため好ましい。１０ｍｍ以下であることで、ＰＤＰ用保護板の重量を軽くできることから好ましい。また、透明基板のヤング率は、１×１０９Ｐａ以上であることが好ましく、５×１０９Ｐａ以上であることがより好ましく、１×１０１０Ｐａ以上であることがさらに好ましい。ヤング率の上限は特に制限はないが、５×１０１１Ｐａを上限とすることが好ましい。基板のヤング率が前記範囲内であると、ＰＤＰを保護するのに充分硬いＰＤＰ用保護板とすることができるため好ましい。
【００７１】
ＰＤＰ用保護板には、さらにその他の機能を有する層が積層されていてもよい。例えば、可視光線の反射を抑制する反射防止層や、可視光線の反射による映りこみを低減するための防眩層（アンチグレア層）が好ましく挙げられる。
【００７２】
反射防止層としては、屈折率の低い無機化合物と屈折率の高い無機化合物とを交互に積層した積層体や、屈折率の低い無機化合物からなる層、屈折率の低い樹脂からなる層などが挙げられる。屈折率の低い樹脂としては、フッ素樹脂、シリコーン樹脂、フルオロシリコーン樹脂などが挙げられる。屈折率の低い無機化合物としては、二酸化珪素などが挙げられる。特にポリエチレンテレフタレートフィルムの片面に含フッ素重合体からなる低屈折率材料からなる反射防止層が形成された反射防止フィルムを用いることが好ましく、具体的には旭硝子社製の商品名：アークトップ（ＵＲＰ２１９９）や、日本油脂社製の商品名：リアルック（ＲＬ７８００、ＲＬ９０００、ＲＬ９２００）などが挙げられる。低屈折率とは、具体的には屈折率が１．１〜１．６であることが好ましく、１．２〜１．５であることがより好ましく、１．３〜１．４８であることがさらに好ましい。
【００７３】
防眩層は、表面に凹凸を有する層である。凹凸により防眩層表面に映る反射像を拡散させて輪郭をぼかす効果がある。ＰＥＴやＴＡＣフィルム等の基材にシリカ等の無機微粒子、あるいはアクリル系樹脂やスチレン系樹脂等の有機微粒子をバインダー中に分散した溶液をコーティングし、溶媒を揮発させたものや、サンドブラスト、あるいはエッチング等により基材自身に凹凸を形成したものが挙げられる。さらに最表層にＡＲ処理を施してもよい。具体的には大日本印刷社製の商品名：ＤＳ−ＬＲ、商品名：ＤＳ−２１、日本油脂社製の商品名：ＲＬ７３００などが挙げられる。
【００７４】
本発明のＰＤＰ用保護板の具体例について、図を参照しながら説明する。
【００７５】
図２に本発明のＰＤＰ用保護板の１実施形態を示す。ＰＤＰ用保護板１００は、透明基板１１の一方の表面に接着層１２、透明基体１３、銅メッシュ１４、メッシュ粘着層１５、保護フィルム１６、反射防止層１７がこの順で積層されている。反射防止層１７は、防眩層であってもよい。接着層１２の材料としては、メッシュ粘着層１５に用いる粘着剤と同様のものが使用できる。保護フィルム１６の材質および形状は、透明基体１３と同様のものが使用できる。
【００７６】
メッシュ粘着層１５中には、紫外線吸収剤、色調補正色素および近赤外線吸収色素が含有されていることが好ましい。前記構成とすることにより、ＰＤＰ用保護板１００の他の層に紫外線吸収剤、色調補正色素または近赤外線吸収色素を含ませる必要がなく、製造を簡便にできるため好ましい。
【００７７】
メッシュ粘着層１５中に紫外線吸収剤および近赤外線吸収色素が含まれる場合は、接着層１２中に色調補正色素が含まれることが好ましい。
【００７８】
メッシュ粘着層１５中に紫外線吸収剤および色調補正色素が含まれる場合、接着層１２中に近赤外線吸収色素が含まれることが好ましい。
【００７９】
図３に本発明のＰＤＰ用保護板の１実施形態を示す。ＰＤＰ用保護板２００は、透明基板２１の一方の表面に接着層２２、透明基体２３、銅メッシュ２４、メッシュ粘着層２５、保護フィルム２６がこの順で積層されている。透明基板２１の前記積層された面と反対側の面には反射防止層２７が積層されている。反射防止層２７は、防眩層であってもよい。接着層２２の材料としては、メッシュ粘着層２５に用いる粘着剤と同様のものが使用できる。保護フィルム２６の材質および形状は、透明基体２３と同様のものが使用できる。
【００８０】
メッシュ粘着層２５中には、紫外線吸収剤、色調補正色素および近赤外線吸収色素が含有されていることが好ましい。前記構成とすることにより、ＰＤＰ用保護板２００の他の層に紫外線吸収剤、色調補正色素または近赤外線吸収色素を含ませる必要がなく、製造を簡便にできるため好ましい。
【００８１】
メッシュ粘着層２５中に紫外線吸収剤および近赤外線吸収色素が含まれる場合は、接着層２２中に色調補正色素が含まれることが好ましい。
【００８２】
メッシュ粘着層２５中に紫外線吸収剤および色調補正色素が含まれる場合、接着層２２中に近赤外線吸収色素が含まれることが好ましい。
【００８３】
図４は、本発明のＰＤＰ用保護板の１実施形態を示す。ＰＤＰ用保護板３００は、透明基板３１の一方の表面にメッシュ粘着層３５、銅メッシュ３４、透明基体３３および反射防止層３７がこの順で積層されている。反射防止層３７は防眩層であってもよい。また、透明基板３１のメッシュ粘着層３５が積層されたのと反対側の表面にはさらに反射防止層が積層されていてもよい。
【００８４】
メッシュ粘着層３５には、紫外線吸収剤、色調補正色素および近赤外線吸収色素が含まれることが好ましい。
【００８５】
図５は、本発明のＰＤＰ用保護板の１実施形態を示す。ＰＤＰ用保護板４００は、透明基板４１の一方の表面にメッシュ粘着層４５、銅メッシュ４４および透明基体４３がこの順で積層されている。透明基板４１の前記積層された面と反対側の面には反射防止層４７が積層されている。反射防止層４７は、防眩層であってもよい。
【００８６】
メッシュ粘着層４５には、紫外線吸収剤、色調補正色素および近赤外線吸収色素が含まれることが好ましい。
【００８７】
図４、図５のＰＤＰ用保護板の構成であれば、保護フィルムを用いることなく、ＰＤＰ用保護板が得られる。したがってこの場合、保護フィルムを用いる場合に比べてフィルムを貼合する回数を減らすことができる。その結果、ＰＤＰ用保護板の製造を簡便にでき、製造コストの削減が可能となる。
【００８８】
（ＰＤＰ用保護板の製造方法）
図２に示すＰＤＰ用保護板の製造方法の一例を次に示す。
【００８９】
透明基体１３の一方の表面に接着層（図示せず）を介して銅メッシュ１４が積層されたメッシュフィルムを準備する。メッシュフィルムの透明基体１３側の表面に接着剤組成物を塗布し接着層１２を形成する。透明基板１１の一方の表面と、前記接着層１２とを貼り合わせ、透明基板１１／接着層１２／透明基体１３／（接着層）／銅メッシュ１４がこの順で積層された積層物が得られる。次に保護フィルム１６の一方の表面に反射防止層１７が形成された反射防止フィルムを準備する。反射防止フィルムの保護フィルム１６側の表面に、紫外線吸収剤、色調補正色素および近赤外線吸収色素と、粘着剤と、有機溶剤とを含む粘着剤組成物を塗布し乾燥させて、メッシュ粘着層１５を形成する。前記反射防止フィルムのメッシュ粘着層１５を、前記積層物の銅メッシュ１４側の表面に貼り合わせて、ＰＤＰ用保護板１００が得られる。
【００９０】
次に図４に示すＰＤＰ用保護板の製造方法の一例を次に示す。
【００９１】
透明基体３３の一方の表面に接着層（図示せず）を介して銅メッシュ３４が積層されたメッシュフィルムを準備する。メッシュフィルムの透明基体３３側の表面に、反射防止層形成用塗布液を塗布して反射防止層３７を形成する。透明基板３１の一方の面の表面に、紫外線吸収剤、色調補正色素および近赤外線吸収色素と、粘着剤と、有機溶剤とを含む粘着剤組成物を塗布し乾燥させて、メッシュ粘着層３５を形成する。透明基板３１表面のメッシュ粘着層３５を前記メッシュフィルムの銅メッシュ３４側の表面に貼り合わせ、透明基板３１／メッシュ粘着層３５／銅メッシュ３４／（接着層）／透明基体３３／反射防止層３７がこの順で積層されたＰＤＰ用保護板が得られる。
【００９２】
次に図５に示すＰＤＰ用保護板の製造方法の一例を次に示す。
【００９３】
透明基板４１の一方の面に反射防止層４７を形成する。次に、透明基体４３の一方の表面に接着層（図示せず）を介して銅メッシュ４４が積層されたメッシュフィルムを準備する。透明基板４１の反射防止層４７を形成していない面の表面に、紫外線吸収剤、色調補正色素および近赤外線吸収色素と、粘着剤と、有機溶剤とを含む粘着剤組成物を塗布し乾燥させて、メッシュ粘着層４５を形成する。透明基板３１表面のメッシュ粘着層４５側を前記メッシュフィルムの銅メッシュ４４側の表面に貼り合わせ、反射防止層４７／透明基板４１／メッシュ粘着層４５／銅メッシュ４４／（接着層）／透明基体４３がこの順で積層されたＰＤＰ用保護板が得られる。
【００９４】
粘着剤組成物の塗布方法としては、例えば、ディップコート法、ロールコート法、スプレーコート法、グラビアコート法、コンマコート法、ダイコート法などが挙げられる。
【実施例】
【００９５】
以下、本発明の実施例を挙げてより詳細に説明する。（例１）〜（例７）が実施例、（例８）〜（例１４）が比較例である。
【００９６】
なお、以下の実施例および比較例において、アクリル系粘着剤の酸価は、以下のように測定した。
【００９７】
まず、試料となるアクリル系粘着剤をよく掻き混ぜて混合した後、２ｇを天秤で精秤した。次いで、トルエン／メタノール（＝７／３体積比）の混合溶媒２０ｍｌを添加し、攪拌して試料を溶解した。そして、フェノールフタレイン指示薬２〜３滴を加えて、再度攪拌した後、０．０２ｍｏｌ／Ｌアルコール性ＫＯＨで滴定し、薄紅色が１５秒間持続する点を終点とした（本試験）。また、空試験として、試料を添加せずに混合溶媒のみで上記操作を行った。
【００９８】
酸価（ｍｇＫＯＨ／ｇ）＝［（Ｖ１−Ｖ２）×ｆ×１．１２２］／Ｓ
Ｖ１：本試験におけるアルコール性ＫＯＨの添加量
Ｖ２：空試験におけるアルコール性ＫＯＨの添加量
ｆ：アルコール性ＫＯＨのファクター
Ｓ：試料の重さ
【００９９】
（例１）
以下の方法で、図２に示す構成で、近赤外線吸収色素、色調補正色素および紫外線吸収剤がメッシュ粘着層１５に含まれるＰＤＰ用保護板１００を作製した。
【０１００】
フタロシアニン系色素（日本触媒社製、商品名「イーエクスカラーＩＲ−１４」）０．０７６７ｇ、フタロシアニン系色素（日本触媒社製、商品名「イーエクスカラーＩＲ−９１０」）０．１９６２ｇ、フタロシアニン系色素（日本触媒社製、商品名「ＴＸ−ＥＸ−８２０」）０．０９６０ｇからなる近赤外線吸収色素（ＮＩＲ吸収色素）と、テトラアザポルフィリン系色素（山田化学社製、商品名「ＴＡＰ−１８」）０．０３００ｇ、キノフタロン系色素（三井化学社製、商品名「ＭＳ−Ｙｅｌｌｏｗ  ＨＤ−１３７」）０．００３１ｇからなる色調補正色素と、紫外線吸収剤（式（６）で表されるトリアジン系化合物、商品名：ＴＩＮＵＶＩＮ  ４７９、チバスペシャリティケミカルズ社製）２．００００ｇとをメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて粘着剤組成物を調製した。次に、ポリエチレンテレフタレートフィルムからなる保護フィルム１６の一方の面に反射防止層１７が形成された反射防止フィルム（日本油脂社製、商品名「リアルック  ＲＬ７８００」、１００×１００ｍｍ、厚さ１００μｍ）を用意した。前記反射防止フィルムの保護フィルム側の表面に乾燥塗膜の厚さが２５μｍとなるように、前記粘着剤組成物をアプリケーターにて塗布して、メッシュ粘着層１５付きの反射防止フィルムを得た。次に、メチルエチルケトン１２ｇの中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて接着層形成用粘着剤組成物を調製した。銅メッシュ１４とポリエチレンテレフタレートフィルムからなる透明基体１３とが接着層（図示せず）を介して積層されたメッシュフィルム（大日本印刷社製、商品名「ＡＲ５０ＧＡ０Ｔ−７５    Ｐ３００  Ｌ１０」、１００×１００ｍｍ）の透明基体側の表面に、前記接着層形成用粘着剤組成物を塗布し接着層１２を形成した。前記メッシュフィルムの接着層１２と、１００×１００ｍｍ、厚さ１．８ｍｍのガラス板（透明基板１１）とを貼り合わせた。次に、メッシュフィルムの銅メッシュ１４表面と、反射防止フィルムのメッシュ粘着層１５とが接触するように貼り合わせた。最後に、貼り合わせたものをオートクレーブ内に入れて、温度：６０℃、圧力：１ＭＰａ、時間：３０分の条件で加熱、加圧処理を施して図２に示す構成のＰＤＰ用保護板１００を作製した。
【０１０１】
（例２）
メッシュフィルムを、銅メッシュ１４とポリエチレンテレフタレートフィルムからなる透明基体１３とが接着層（図示せず）を介して積層されたメッシュフィルム（凸版印刷社製、商品名「ＴＰＮ１１Ａ２−Ｅ５００１−Ｌ  Ｐ３００  Ｌ１０」）に変更したこと以外は例１と同様にして図２に示す構成のＰＤＰ用保護板を作製した。
【０１０２】
（例３）
紫外線吸収剤の添加量を３．００００ｇに変更したこと以外は例１と同様にして図２に示す構成のＰＤＰ用保護板を作製した。
【０１０３】
（例４）
紫外線吸収剤の添加量を１．４０００ｇに変更したこと以外は例１と同様にして図２に示す構成のＰＤＰ用保護板を作製した。
【０１０４】
（例５）
以下の方法で、図２に示す構成で、近赤外線吸収色素および紫外線吸収剤がメッシュ粘着層１５に、色調補正色素が接着層１２に含まれるＰＤＰ用保護板１００を作製した。
【０１０５】
フタロシアニン系色素（日本触媒社製、商品名「イーエクスカラーＩＲ−１４」）０．０７６７ｇ、フタロシアニン系色素（日本触媒社製、商品名「イーエクスカラーＩＲ−９１０」）０．１９６２ｇ、フタロシアニン系色素（日本触媒社製、商品名「ＴＸ−ＥＸ−８２０」）０．０９６０ｇからなる近赤外線吸収色素（ＮＩＲ吸収色素）と、紫外線吸収剤（式（６）で表されるトリアジン系化合物、商品名：ＴＩＮＵＶＩＮ  ４７９、チバスペシャリティケミカルズ社製）２．００００ｇとをメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて粘着剤組成物を調製した。次に、ポリエチレンテレフタレートフィルムからなる保護フィルム１６の一方の面に反射防止層１７が形成された反射防止フィルム（日本油脂社製、商品名「リアルック  ＲＬ７８００」、１００×１００ｍｍ、厚さ１００μｍ）を用意した。前記反射防止フィルムの保護フィルム１６側の表面に乾燥塗膜の厚さが２５μｍとなるように、前記粘着剤組成物をアプリケーターにて塗布して、メッシュ粘着層１５付きの反射防止フィルムを得た。次にテトラアザポルフィリン系色素（山田化学社製、商品名「ＴＡＰ−１８」）０．０３００ｇ、キノフタロン系色素（三井化学社製、商品名「ＭＳ−Ｙｅｌｌｏｗ  ＨＤ−１３７」）０．００３１ｇからなる色調補正色素をメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて、接着層形成用の粘着剤組成物を調製した。銅メッシュ１４とポリエチレンテレフタレートフィルムからなる透明基体１３とが接着層（図示せず）を介して積層されたメッシュフィルム（大日本印刷社製、商品名「ＡＲ５０ＧＡ０Ｔ−７５    Ｐ３００  Ｌ１０」、１００×１００ｍｍ）の透明基体１３側の表面に、前記接着層形成用粘着剤組成物を塗布し接着層１２を形成した。前記メッシュフィルムの接着層１２と、１００×１００ｍｍ、厚さ１．８ｍｍのガラス板（透明基板１１）とを貼り合わせた。メッシュフィルムの銅メッシュ１４表面と、反射防止フィルムのメッシュ粘着層１５とが接触するように貼り合わせた。最後に、貼り合わせたものをオートクレーブ内に入れて、温度：６０℃、圧力：１ＭＰａ、時間：３０分の条件で加熱、加圧処理を施して図２に示す構成のＰＤＰ用保護板１００を作製した。
【０１０６】
（例６）
以下の方法で、図２に示す構成で、色調補正色素および紫外線吸収剤がメッシュ粘着層１５に、近赤外線吸収色素が接着層１２に含まれるＰＤＰ用保護板１００を作製した。
【０１０７】
テトラアザポルフィリン系色素（山田化学社製、商品名「ＴＡＰ−１８」）０．０３００ｇ、キノフタロン系色素（三井化学社製、商品名「ＭＳ−Ｙｅｌｌｏｗ  ＨＤ−１３７」）０．００３１ｇからなる色調補正色素と、紫外線吸収剤（式（６）で表されるトリアジン系化合物、商品名：ＴＩＮＵＶＩＮ  ４７９、チバスペシャリティケミカルズ社製）２．００００ｇとをメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて粘着剤組成物を調製した。次に、ポリエチレンテレフタレートフィルムからなる保護フィルム１６の一方の面に反射防止層１７が形成された反射防止フィルム（日本油脂社製、商品名「リアルック  ＲＬ７８００」、１００×１００ｍｍ、厚さ１００μｍ）を用意した。前記反射防止フィルムの保護フィルム１６側の表面に乾燥塗膜の厚さが２５μｍとなるように、前記粘着剤組成物をアプリケーターにて塗布して、メッシュ粘着層１５付きの反射防止フィルムを得た。次にフタロシアニン系色素（日本触媒社製、商品名「イーエクスカラーＩＲ−１４」）０．０７６７ｇ、フタロシアニン系色素（日本触媒社製、商品名「イーエクスカラーＩＲ−９１０」）０．１９６２ｇ、フタロシアニン系色素（日本触媒社製、商品名「ＴＸ−ＥＸ−８２０」）０．０９６０ｇからなる近赤外線吸収色素（ＮＩＲ吸収色素）と、ジチオール錯体系の光安定剤（和光純薬社製、ビス（ジブチルジチオカルバミン酸）ニッケル（II））を０．０９６４ｇとをメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて、接着層形成用の粘着剤組成物を調製した。銅メッシュ１４とポリエチレンテレフタレートフィルムからなる透明基体１３とが接着層（図示せず）を介して積層されたメッシュフィルム（大日本印刷社製、商品名「ＡＲ５０ＧＡ０Ｔ−７５    Ｐ３００  Ｌ１０」、１００×１００ｍｍ）の透明基体１３側の表面に、前記接着層形成用粘着剤組成物を塗布し接着層１２を形成した。前記メッシュフィルムの接着層１２と、１００×１００ｍｍ、厚さ１．８ｍｍのガラス板（透明基板１１）とを貼り合わせた。メッシュフィルムの銅メッシュ１４表面と、反射防止フィルムのメッシュ粘着層１５とが接触するように貼り合わせた。最後に、貼り合わせたものをオートクレーブ内に入れて、温度：６０℃、圧力：１ＭＰａ、時間：３０分の条件で加熱、加圧処理を施して図２に示す構成のＰＤＰ用保護板１００を作製した。
【０１０８】
（例７）
以下の方法で、図４に示す構成で、色調補正色素、近赤外線吸収色素および紫外線吸収剤がメッシュ粘着層３５に含まれるＰＤＰ用保護板３００を作製した。
【０１０９】
フタロシアニン系色素（日本触媒社製、商品名「イーエクスカラーＩＲ−１４」）０．０７６７ｇ、フタロシアニン系色素（日本触媒社製、商品名「イーエクスカラーＩＲ−９１０」）０．１９６２ｇ、フタロシアニン系色素（日本触媒社製、商品名「ＴＸ−ＥＸ−８２０」）０．０９６０ｇからなる近赤外線吸収色素（ＮＩＲ吸収色素）と、テトラアザポルフィリン系色素（山田化学社製、商品名「ＴＡＰ−１８」）０．０３００ｇ、キノフタロン系色素（三井化学社製、商品名「ＭＳ−Ｙｅｌｌｏｗ  ＨＤ−１３７」）０．００３１ｇからなる色調補正色素と、紫外線吸収剤（式（６）で表されるトリアジン系化合物、商品名：ＴＩＮＵＶＩＮ  ４７９、チバスペシャリティケミカルズ社製）２．００００ｇとをメチルエチルケトン１２ｇに溶解させた。この中に、アクリル系粘着剤（東洋インキ社製、商品名「ＮＣＫ１０１」、酸価；０ｍｇＫＯＨ／ｇ、濃度３７％）６８ｇおよび架橋剤（日本ポリウレタン社製、商品名「コロネートＨＬ」）０．５ｇを溶解させて粘着剤組成物を調製した。
【０１１０】
１００×１００ｍｍ、厚さ１．８ｍｍのガラス板（透明基板３１）の一方の表面に乾燥塗膜の厚さが２５μｍとなるように、前記粘着剤組成物をアプリケーターにて塗布し、メッシュ粘着層３５とした。
【０１１１】
例１で使用したメッシュフィルムのポリエチレンテレフタレートからなる透明基体３３側の表面がアンチグレア処理されたメッシュフィルム（大日本印刷社製、商品名「ＤＳ−２１」）の銅メッシュ３４側の面に前記メッシュ粘着層３５付きのガラス板（透明基板３１）を貼着した。最後に、オートクレーブにより、加熱、加圧処理（６０℃、１ＭＰａ、３０分処理）を施して図４に示す構成のＰＤＰ用保護板３００を作製した。
【０１１２】
（例８）
紫外線吸収剤を式（６）で表される化合物にかえて式（７）で表されるベンゾフェノン系化合物（商品名：ＫＥＭＩＳＯＲＢ  １１１、ケミプロ化成社製）に変更したこと以外は例１と同様にして図２に示す構成のＰＤＰ用保護板を作製した。
【０１１３】
（例９）
紫外線吸収剤を式（６）で表される化合物にかえて式（８）で表されるトリアゾール系化合物（商品名：ＴＩＮＵＶＩＮ  ９２８、チバスペシャリティケミカルズ社製）に変更したこと以外は例１と同様にして図２に示す構成のＰＤＰ用保護板を作製した。
【０１１４】
（例１０）
紫外線吸収剤を式（６）で表される化合物にかえて式（９）で表される、−ＯＨを２個有するトリアジン系化合物（商品名：ＴＩＮＵＶＩＮ  ４６０、チバスペシャリティケミカルズ社製）に変更したこと以外は例１と同様にして図２に示す構成のＰＤＰ用保護板を作製した。
【０１１５】
（例１１）
紫外線吸収剤を式（６）で表される化合物にかえて式（１０）で表される、−ＯＨを２個有するトリアジン系化合物（商品名：ＴＩＮＵＶＩＮ  ４０５、チバスペシャリティケミカルズ社製）に変更したこと以外は例１と同様にして図２に示す構成のＰＤＰ用保護板を作製した。
【０１１６】
（例１２）
紫外線吸収剤を式（６）で表される化合物にかえて式（１１）で表されるマロン酸エステル系化合物（商品名：ホスタビン  ＰＲ−２５、クラリアントジャパン社製）に変更したこと以外は例１と同様にして図２に示す構成のＰＤＰ用保護板を作製した。
【０１１７】
（例１３）
紫外線吸収剤を式（６）で表される化合物にかえて式（１２）で表されるトリアゾール系化合物（商品名：ＴＩＮＵＶＩＮ  ３８４−２、チバスペシャリティケミカルズ社製）に変更したこと以外は例１と同様にして図２に示す構成のＰＤＰ用保護板を作製した。
【０１１８】
（例１４）
紫外線吸収剤を使用しなかったこと以外は例１と同様にして図２に示す構成のＰＤＰ用保護板を作製した。
【０１１９】
以下の方法により例１〜１４の光学フィルタの耐久性（耐湿性、耐光性）について評価した。
（１）透過率：分光光度計（島津製作所社製、ＵＶ−３１００）を用い、作製したＰＤＰ用保護板を５０×５０ｍｍ角に切り出した試験片について、スペクトルを３００〜１３００ｎｍの範囲で測定し、ＪＩＳ  Ｚ  ８７０１−１９９９に従い、視感平均透過率Ｔｖおよび色度座標（ｘ、ｙ）を算出した。また、波長３８０ｎｍ、８５０ｎｍおよび１０００ｎｍの光の透過率を測定し、それぞれＴ３８０、Ｔ８５０、Ｔ１０００の値として表１に示す。各数値は室内の空気の透過率を比較対照とした。
（２）耐湿性の評価：温度６０℃、湿度９５％ＲＨに設定した恒温恒湿試験器（東京理化器械社製、ＫＣＨ−１０００）内に、（１）で透過率を測定した試験片を５００時間放置した。放置後の試験片について、（１）と同様にして、色度座標（ｘ、ｙ）を算出した。耐湿性評価前後でのｙの値の変化率が、０．０１％以下の場合を○、０．０１％を超え０．０２％以下の場合を△、０．０２％を超える場合を×として表１に示す。また、Ｔｖの変化率（ΔＴｖ）が、１％以下の場合を○、１％を超え３％以下の場合を△、３％を超える場合を×として表１に示す。
（３）耐光性の評価：耐光性試験機（スガ試験機社製、キセノンフェードメーターＸ−１５Ｆ、キセノンランプ４０Ｗ／ｍ２（３００〜４００ｎｍ）、３２０ｎｍ以下をカットするフィルターを装置に設置）に、（１）で透過率を測定した試験片を入れ、３２０〜７８０ｎｍの積算光量が３００ＭＪ／ｍ２になるように照射した。温度６３℃、相対湿度５０％ＲＨの環境下で、１９５時間放置した。放置後の試験片について、（１）と同様にして、視感平均透過率Ｔｖおよび色度座標（ｘ、ｙ）を算出した。耐湿性評価前後でのｙの値の変化率が、０．０１％以下の場合を○、０．０１％を超え０．０２％以下の場合を△、０．０２％を超える場合を×として表１に示す。また、Ｔｖの変化率（ΔＴｖ）が、１％以下の場合を○、１％を超え３％以下の場合を△、３％を超える場合を×として表１に示す。
【０１２０】
【表１】
2010287310.tif 000010
【０１２１】
Ｍｅｓｈ−１：大日本印刷社製、商品名：ＡＲ５０ＧＡ０Ｔ−７５    Ｐ３００  Ｌ１０
Ｍｅｓｈ−２：凸版印刷社製、商品名：ＴＰＮ１１Ａ２−Ｅ５００１−Ｌ    Ｐ３００  Ｌ１０）
Ｍｅｓｈ−３：大日本印刷社製、商品名：ＤＳ−２１
【０１２２】
【表２】
2010287310.tif 000011
【０１２３】
【化８】
2010287310.tif 000012
【０１２４】
【化９】
2010287310.tif 000013
【０１２５】
【化１０】
2010287310.tif 000014
【０１２６】
【化１１】
2010287310.tif 000015
【０１２７】
【化１２】
2010287310.tif 000016
【０１２８】
【化１３】
2010287310.tif 000017
【０１２９】
【化１４】
2010287310.tif 000018
【０１３０】
例１〜７のＰＤＰ用保護板は、耐湿性、耐光性試験後においても、黄変することがなく、光学特性がほとんど変化することがなかった。
【０１３１】
例８〜１４のＰＤＰ用保護板は、耐久性試験後に黄変がみられた。
【図面の簡単な説明】
【０１３２】
【図１】本発明の光学フィルタの１実施形態を示す断面図である。
【図２】本発明のＰＤＰ用保護板の１実施形態を示す断面図である。
【図３】本発明のＰＤＰ用保護板の１実施形態を示す断面図である。
【図４】本発明のＰＤＰ用保護板の１実施形態を示す断面図である。
【図５】本発明のＰＤＰ用保護板の１実施形態を示す断面図である。
【符号の説明】
【０１３３】
１００、２００、３００、４００：ＰＤＰ用保護板
１０、２０、３０、４０：光学フィルタ
１１、２１、３１、４１：ガラス基板
１２、２２：接着層
３、１３、２３、３３、４３：透明基体
４、１４、２４、３４、４４：銅メッシュ
５、１５、２５、３５、４５：メッシュ粘着層
１６、２６：保護フィルム
１７、２７、３７、４７：反射防止層
【図１】
2010287310.tif 000020
【図２】
2010287310.tif 000021
【図３】
2010287310.tif 000022
【図４】
2010287310.tif 000023
【図５】
2010287310.tif 000024